Способ получения гранул пенометаллов

Способ получения гранул пенометалла, включающий смешивание порошка металла с порофором, прессование полученной смеси до получения компактного образца в виде стержня или прутка и его нагрев, плавление и диспергирование, при этом порофор используют с температурой разложения, меньшей температуры плавления металла, а нагрев, плавление и последующее диспергирование образца ведут путем пропускания через образец короткого импульса электрического тока с амплитудой I и длительностью t, которые определяют по следующим соотношениям:
4
9
1/2
18
2
2
6
2
1/2
0
1,8·10d·(Р/µ)<I<2·10·ργ/µ+(4·10·ργ/µ+5·10·γde/µ)
4
2
3
2
1/2
t=1,2 γde/ρI+10dγ/I,
где I - амплитуда импульса тока, А;
t - длительность импульса тока, с;
d - диаметр диспергируемого образца, м;
0
5
2
Р - конечное давление газа в газовых пузырьках жидкого пенометалла после его полного расширения, которое, при диспергировании образца на воздухе, приближено к атмосферному давлению 10 Н/м;
µ - относительная магнитная проницаемость материала диспергируемого образца, безразмерная;
ρ - удельное электрическое сопротивление материала диспергируемого образца, Ом·м;
3
γ - плотность материала диспергируемого образца, кг/м;
е - удельная энергия, необходимая для нагрева и расплавления материала диспергируемого образца, Дж/кг,
причем е=сΔТ+ΔН,
где с - теплоемкость материала диспергируемого образца, Дж/кг·град;
ΔT - температура, на которую нагревают материал диспергируемого образца до плавления, град;
ΔН - удельная теплота плавления материала диспергируемого образца, Дж/кг.